(57)【要約】      （修正有）【課題】難燃性インク組成物に関し、特に布帛に主に使用され、色調の鮮明性と印刷面の摩擦堅牢度が向上できる難燃性インク組成物を提供する。【解決手段】顔料、有機リン酸塩系難燃剤、及びポリエステル樹脂系バインダー及びアクリル酸エステル共重合樹脂系バインダーからなる群から選択された少なくとも１種のバインダーを含有してなる難燃性インク組成物であり、さらにメチルセルロース及びヒドロキシエチルセルロースからなる群から選択される少なくとも１種を含有する難燃性インク組成物。【選択図】なし【特許請求の範囲】
【請求項１】
顔料、
有機リン酸塩系難燃剤、及び
ポリエステル樹脂系バインダー及びアクリル酸エステル共重合樹脂系バインダーからなる群から選択された少なくとも１種のバインダー
を含有してなる難燃性インク組成物。
【請求項２】
メチルセルロース及びヒドロキシエチルセルロースからなる群から選択された少なくとも１種をさらに含有してなる、請求項１に記載の難燃性インク組成物。
【発明の詳細な説明】
【技術分野】
【０００１】
本発明は、難燃性インク組成物に関し、特に布帛に主に使用され、色相の鮮明性と印刷面の摩擦堅牢度が向上できる難燃性インク組成物に関する。
【背景技術】
【０００２】
旗、幟、幕、テーブルクロス等の布製品の印刷においては、鮮やかな発色のみならず、印刷面の摩擦堅牢性が要求される。
【０００３】
従来、このような布製品に難燃性を付与するためには、例えばデカブロモジフェニルエーテルと三酸化アンチモン等からなるハロゲン系混合難燃剤を含むインク組成物を用いて印刷することが行われていた（例えば特許文献１）。
【０００４】
しかしながら、上記のような難燃剤を使用する従来技術では、印刷の色相が白化して充分な鮮明性が得られなかったり、印刷面の摩擦堅牢性が十分でないという問題が生じていた。また、環境への配慮から、ハロゲンを含有する難燃剤を使用しないことが要請されていた。
【特許文献１】特開平１１−１８７１号公報
【発明の開示】
【発明が解決しようとする課題】
【０００５】
本発明は上記の課題を解決するためになされたものであり、布帛における印刷の色相の鮮明性及び印刷面の摩擦堅牢性に優れ、脱ハロゲンの要請も満たす、難燃性インク組成物を提供することを目的とする。
【課題を解決するための手段】
【０００６】
本発明の難燃性インク組成物は、上記の課題を解決するために、顔料、有機リン酸塩系難燃剤、及びポリエステル樹脂系バインダー及びアクリル酸エステル共重合樹脂系バインダーからなる群から選択された少なくとも１種のバインダーを含有してなるものとする。
【０００７】
上記難燃性インク組成物には、メチルセルロース及びヒドロキシエチルセルロースからなる群から選択された少なくとも１種をさらに含有させることが好ましい。
【発明の効果】
【０００８】
本発明の難燃性インク組成物によれば、色相の鮮明性及び印刷面の摩擦堅牢性が難燃剤を使用しない場合と同程度であるか、またはそれより向上した印刷物が得られ、かつ脱ハロゲンの要請も満たされる。
【０００９】
さらに、メチルセルロース及び／又はヒドロキシエチルセルロースの使用により、ポリエステル系布帛に対する印刷において生じ得るブリードが防止されるという効果が得られる。
【発明を実施するための最良の形態】
【００１０】
本発明で使用する顔料は特に限定されず、従来から布帛等の染色に使用されている有機系又は無機系顔料が適宜使用可能である。例としては、体質顔料、金属レーキ顔料、天然有機顔料、合成有機顔料が挙げられ、中でも合成有機顔料が好ましい。合成有機顔料の例としては、フタロシアニン系、アゾ系、ニトロ系、ニトロソ系、キナクリドン系、アントラキノン系等が挙げられる。
【００１１】
本発明で使用する難燃剤は有機リン酸塩系化合物であり、例としては、ポリリン酸アンモニウム系、ポリリン酸メラミン系、ポリリン酸アミド系等が挙げられる。難燃剤は１種単独で用いてもよく、２種以上組み合わせて用いることもできる。市販されている有機リン酸塩系難燃剤の好適な例としては、クラリアント・ジャパン（株）製のペコフレームＳＴＣ、ペコフレームＳ−ＳＴ１等のポリリン酸アンモニウム系難燃剤が挙げられる。
【００１２】
これら有機リン酸塩系化合物を使用した場合、鮮やかな発色が得られ、特に赤色でその傾向が顕著である。また、脱ハロゲンの要請も満たせる。
【００１３】
難燃剤の使用量は、要求される難燃性のレベル、印刷対象生地等にもよるが、目安としてはバインダー量に対して５０〜１５０重量％（但し固形分換算）である。
【００１４】
次に、本発明で使用するバインダーは、ポリエステル樹脂系バインダー及びアクリル酸エステル共重合樹脂系バインダーからなる群から選択された１種又は２種以上である。２種以上使用する場合は、ポリエステル樹脂系バインダー又はアクリル酸エステル共重合樹脂系バインダーのどちらかを２種以上使用してもよく、両者を併用してもよい。
【００１５】
これらのバインダーを使用することにより、印刷面の摩擦堅牢性を向上させることができる。
【００１６】
バインダーの使用量も、その種類や印刷対象生地等にもよるが、目安としては出来上がりインクに対して５０％コンク品で、２０〜３５重量％である。
【００１７】
市販されているポリエステル樹脂系バインダーの好適な例としては、明成化学工業（株）製のメイバインダー、互応化学工業（株）製のプラスコートが挙げられ、アクリル酸エステル共重合樹脂系バインダーの例としては、ニチゴー・モビニール（株）製のモビニール７４００等が挙げられる
本発明では上記必須成分以外にメチルセルロース及び／又はヒドロキシエチルセルロースを使用することが好ましい。これらの１種又は２種以上を使用することにより、ポリエステル布帛に印刷する場合に生じうるブリードを効果的に防止することができる。
【００１８】
メチルセルロース及び／又はヒドロキシエチルセルロースの使用量は、バインダー等の他の成分の使用条件等にもよるが、目安としてはインク重量に対して、濃度３％の水溶液で０〜１０重量％である。
【００１９】
本発明の難燃性インク組成物には、上記各成分以外にもインク組成物に従来から使用されている添加剤を必要に応じて適宜使用することができる。例えば、乳化剤、分散安定剤、尿素等の乾燥遅延剤、ミネラルターぺン等の油成分、バインダー架橋剤等である。
【実施例】
【００２０】
以下、実施例により本発明をさらに具体的に説明するが、本発明は以下の実施例に限定されるものではない。なお、以下の配合量における「部」は重量部を示す。
【００２１】
［実施例１］
以下の組成で難燃剤組成物を調製し、さらにこれを用いて難燃性インク組成物を調製した。
【００２２】
〈難燃剤組成物１〉
有機リン酸塩系難燃剤
（クラリアント・ジャパン（株）製、ペコフレームＳ−ＳＴ１）  ７０部
アクリル酸エステル共重合樹脂系バインダー
（ニチゴー・モビニール（株）製、モビニール７４００）        ２０部
ポリエステル樹脂系バインダー
（明成化学工業（株）製、メイバインダーＮＳ）                  ４部
ハーフエマルジョン                                                  ３部
架橋剤                                                              ２部
乳化剤                                                              １部
【００２３】
但し、ハーフエマルジョンは、以下の組成を有する（以下の実施例においても同様）；
乳化剤                          ５部
尿素                            ５部
ターペン                      ７０部
水                            ２０部
【００２４】
〈難燃性インク組成物１〉
難燃剤組成物１                                                      ９２部
顔料（大日本インキ化学工業（株）製リューダイ−Ｗ  ブルー  ＧＬＫ）    ８部
【００２５】
上記により得られた難燃性インク組成物を、試験布であるポリエステルトロピカルに印刷し、摩擦堅牢度、摩擦変色、難燃性及び発色性を以下の試験方法で調べた。結果を表１に示す。
【００２６】
摩擦堅牢度、摩擦変色：（株）大栄科学精器製作所製、染色物摩擦堅牢度試験機ＲＴ−２００を用いて乾式及び湿式でそれぞれ試験し、１〜５級で評価した。  
難燃性：４５°ミクロバーナー法で燃焼試験を行い、燃焼した面積（ｃｍ２）を測定した。  
発色性：目視で７段階（×、×−△、△、△−○、○、○−◎、◎）で評価した。
【００２７】
［比較例１］
上記難燃剤組成物１に代えて、レギュラーレジューサー（尿素、バインダー、架橋剤、ターペン、アンモニア水、アルカリ添加型増粘剤及び水からなり、難燃剤を含有しない）９２部を用いた以外は上記と同様にして試験布であるポリエステルトロピカルに印刷し、摩擦堅牢度、摩擦変色、難燃性及び発色性を調べた。結果を表１に示す。
【００２８】
［比較例２］
上記難燃剤組成物１に代えて、比較例１で用いたのと同じレギュラーレジューサー８８部を用い、顔料を１２部用いた以外は上記と同様にして試験布であるポリエステルトロピカルに印刷し、摩擦堅牢度、摩擦変色、難燃性及び発色性を調べた。結果を表１に示す。
【００２９】
［比較例３］
上記難燃剤組成物１に代えて、デカブロモジフェニルエーテル／アンチモン系難燃剤とレギュラーレジューサーとの混合物（混合比４０：６０）８８部を用い、顔料を１２部用いた用いた以外は上記と同様にして試験布であるポリエステルトロピカルに印刷し、摩擦堅牢度、摩擦変色、難燃性及び発色性を調べた。結果を表１に示す。
【００３０】
【表１】
2009138117.tif 000002
【００３１】
［実施例２］
次の難燃剤組成物２を用い、難燃性インク組成物の組成を以下のように変更した以外は実施例１と同様にして印刷を行い、摩擦堅牢度、摩擦変色、難燃性及び発色性を同じ方法で調べた。結果を表２に示す。
【００３２】
〈難燃剤組成物２〉
有機リン酸塩（クラリアント・ジャパン（株）製、ペコフレームＳＴＣ）３５部
アクリル酸エステル共重合樹脂系バインダー
（ニチゴー・モビニール（株）製、モビニール７４００）        ３０部
ポリエステル樹脂系バインダー
（明成化学工業（株）製、メイバインダーＮＳ）                １０部
ハーフエマルジョン                                                １０部
メチルセルロース（ニチゴー・モビニール（株）製、チローゼＭＨ）    １０部
水                                                                  ５部
【００３３】
〈難燃性インク組成物２〉
難燃剤組成物２                    ９２部
顔料                                ８部
【００３４】
【表２】
2009138117.tif 000003
【産業上の利用可能性】
【００３５】
本発明の難燃性インク組成物は、布帛、中でもポリエステル系布帛の印刷に好適に用いられ、中でも、旗、幟等の摩擦堅牢度を要求される製品の印刷に適している。